(57)【要約】【課題】大入熱溶接時における溶接性に優れかつ腐食性随伴ガスを含む塩化物環境下における耐応力腐食割れ性に優れる二相ステンレス鋼を提供する。【解決手段】質量％で、Ｃ：０．０３％以下、Ｓｉ：０．２〜１％、Ｍｎ：５．０％以下、Ｐ：０．０４０％以下、Ｓ：０．０１０％以下、ｓｏｌ．Ａｌ：０．０４０％以下、Ｎｉ：４〜８％、Ｃｒ：２０〜２８％、Ｍｏ：０．５〜２．０％、Ｃｕ：２．０％を超えて４．０％以下、Ｎ：０．１〜０．３５％を含有し、残部はＦｅと不純物からなる化学組成を有し、下記の式（１）および式（２）の関係を満たすことを特徴とする二相ステンレス鋼。なお、Ｆｅの一部に代えてＶ、Ｃａ、Ｍｇ、Ｂおよび希土類元素のうちの１種以上を含有してもよい。  ２．２Ｃｒ＋７Ｍｏ＋３Ｃｕ＞６６          ・・・（１）  Ｃｒ＋１１Ｍｏ＋１０Ｎｉ＜１２（Ｃｕ＋３０Ｎ）・・・（２）但し、式（１）および（２）中の各元素記号は、各元素の鋼中における含有量（単位：質量％）を表す。【選択図】図４
2011030709.tif 000002
【特許請求の範囲】
【請求項１】
質量％で、Ｃ：０．０３％以下、Ｓｉ：０．２〜１％、Ｍｎ：５．０％以下、Ｐ：０．０４０％以下、Ｓ：０．０１０％以下、ｓｏｌ．Ａｌ：０．０４０％以下、Ｎｉ：４〜８％、Ｃｒ：２０〜２８％、Ｍｏ：０．５〜２．０％、Ｃｕ：２．０％を超えて４．０％以下、Ｎ：０．１〜０．３５％を含有し、残部はＦｅと不純物からなる化学組成を有し、下記の式（１）および式（２）の関係を満たすことを特徴とする二相ステンレス鋼。
２．２Ｃｒ＋７Ｍｏ＋３Ｃｕ＞６６          ・・・（１）
Ｃｒ＋１１Ｍｏ＋１０Ｎｉ＜１２（Ｃｕ＋３０Ｎ）・・・（２）
但し、式（１）および式（２）中の各元素記号は、各元素の鋼中における含有量（単位：質量％）を表す。
【請求項２】
Ｆｅの一部に代えて、質量％で、Ｖ：１．５％以下を含有することを特徴とする請求項１に記載の二相ステンレス鋼。
【請求項３】
Ｆｅの一部に代えて、質量％で、Ｃａ：０．０２％以下、Ｍｇ：０．０２％以下、Ｂ：０．０２％以下のうちの１種以上を含有することを特徴とする請求項１または２に記載の二相ステンレス鋼。
【請求項４】
Ｆｅの一部に代えて、質量％で、希土類元素：０．２％以下を含有することを特徴とする請求項１から３までのいずれかに記載の二相ステンレス鋼。
【発明の詳細な説明】
【技術分野】
【０００１】
本発明は、耐応力腐食割れ性に優れたフェライト・オーステナイト二相ステンレス鋼に関するものであり、より詳しくは、石油・天然ガスなどを輸送するラインパイプ用の鋼材として好適な二相ステンレス鋼に関する。
【背景技術】
【０００２】
油田・ガス田から産出される石油・天然ガスにおいては、炭酸ガス（ＣＯ２）や硫化水素（Ｈ２Ｓ）などの腐食性のあるガスが随伴ガスとして存在する。このような腐食性の高い石油・天然ガスを輸送するラインパイプにおいては、応力腐食割れ（Stress Corrosion Cracking：ＳＣＣ）、硫化物応力割れ（Sulfide Stress Cracking：ＳＳＣ）および肉厚減少の要因となる全面腐食等が問題となる。特に、応力腐食割れ（ＳＣＣ）および硫化物応力割れ（ＳＳＣ）は、進行速度が速いために割れがラインパイプを貫通するまでの時間が短く、かつ局所的に発生するのでより深刻な問題となる。そのため、上記のようなラインパイプ用の鋼材には優れた耐食性が要求される。【０００３】
耐食性に優れた鋼材としては、従来より、フェライト・オーステナイト相からなるいわゆる二相ステンレス鋼が使用されている。例えば、特許文献１には、Ｃｕを１〜３％含有し、塩化物、硫化物環境下での耐食性を向上してなる二相ステンレス鋼が記載されている。また、特許文献２には、Ｃｒ、Ｎｉ、Ｃｕ、Ｍｏ、ＮおよびＷの含有量を適正に調整し、かつフェライト相の面積率を４０％〜７０％に制御することにより、強度、靭性、耐海水性を向上させた二相ステンレス鋼が記載されている。
【先行技術文献】
【特許文献】
【０００４】
【特許文献１】国際公開９６／１８７５１号
【特許文献２】特開２００３−１７１７４３号公報
【発明の概要】
【発明が解決しようとする課題】
【０００５】
ところで、特許文献１に記載の二相ステンレス鋼においては、大入熱溶接時に溶接部の耐食性劣化が生じやすい。また、特許文献２に記載の二相ステンレス鋼においては、大入熱溶接時に、溶接部において金属間化合物が析出するため、溶接部で脆化と耐食性劣化が生じやすいことに加えて、石油や天然ガス輸送を想定すると、炭酸ガスや硫化水素等の腐食性随伴ガスを含む塩化物環境下での耐応力腐食割れ性が不十分である。【０００６】
本発明は上記の問題点を解決するためになされたものであって、大入熱溶接時における溶接性に優れかつ腐食性随伴ガスを含む塩化物環境下における耐応力腐食割れ性に優れる二相ステンレス鋼を提供することを目的とする。
【課題を解決するための手段】
【０００７】
本発明者らは、二相ステンレス鋼において、大入熱溶接時の溶接性の向上および塩化物環境下での耐応力腐食割れ性の向上を実現するために、種々の実験と詳細な検討を重ねた。その結果、次の（ａ）〜（ｆ）に示す知見を得た。【０００８】
（ａ）二相ステンレス鋼の耐応力腐食割れ性は、Ｃｒを主成分とする不働態皮膜をＭｏによって強化することで向上させることができる。一方、大入熱溶接時における金属間化合物の析出を防止するためには、ＣｒおよびＭｏの含有量を規制する必要がある。しかしながら、炭酸ガスや硫化水素を含む高温塩化物環境下では、ＣｒおよびＭｏの含有量を少なくした場合、溶接部近傍において優れた耐応力腐食割れ性を得ることができなくなる。【０００９】
（ｂ）ＣｒおよびＭｏの含有量を規制しつつ耐応力腐食割れ性を向上させるためには、Ｍｏとは別の元素によってＣｒを主成分とする不働態皮膜を強化できればよい。ここで、Ｃｕは酸性環境下における鋼材の腐食速度を低減する作用を有した元素である。したがって、ＣｒおよびＭｏに加えて適切な量のＣｕを含有させることにより、不働態皮膜を安定させることができ、不動態皮膜を強化することができる。【００１０】
図４は、後述する実施例において用いた種々の化学組成を有する二相ステンレス鋼について、Ｘ軸に「Ｃｒ」の量（質量％）を、そして、Ｙ軸に「７Ｍｏ＋３Ｃｕ」の量（質量％）をプロットしたものである。７Ｍｏ＋３Ｃｕ＝−２．２Ｃｒ＋６６の直線を境界として、右上側の「応力腐食割れなしとの判定（○）」と左下側の「応力腐食割れありとの判定（×）」とに区分できる。【００１１】
したがって、下記の式（１）の関係を満たすように、Ｃｒ、ＭｏおよびＣｕを含有させることにより、不動態皮膜を強化することができることが導かれる。
２．２Ｃｒ＋７Ｍｏ＋３Ｃｕ＞６６          ・・・（１）
但し、式（１）中の各元素記号は、各元素の鋼中における含有量（単位：質量％）を表す。【００１２】
なお、Ｃｕ含有量が質量％で２％以下の場合には、十分な耐食性を得られない。したがって、Ｃｕは２％を超えて含有させる必要がある。【００１３】
（ｃ）二相ステンレス鋼を溶接する際には、溶接部近傍の組織は、短時間で加熱され、そして冷却される。このように短時間で加熱および冷却がなされる組織において金属間化合物（シグマ相）の析出を防止するためには、シグマ相の核生成および核成長を抑制することが重要になる。【００１４】
（ｄ）シグマ相の核生成の駆動力は、Ｎｉ含有量の増加とともに増加する。したがって、シグマ相の生成を抑制することだけを考える場合には、Ｎｉを含有させなければよい。しかしながら、Ｎｉを含有させない場合には、フェライト相とオーステナイト相の比が１：１から大きく逸脱し、靭性および耐食性が低下する。そのため、靭性および耐食性の低下を防止しつつシグマ相の生成を抑制するためには、ＣｕおよびＮの含有量に応じて適切な量のＮｉを含有させなければならない。具体的には、下記の式（２）の関係を満たすようにＮｉを含有させることにより、靭性および耐食性を低下させることなくシグマ相の生成を抑制することができる。
Ｃｒ＋１１Ｍｏ＋１０Ｎｉ＜１２（Ｃｕ＋３０Ｎ）・・・（２）
但し、式（２）中の各元素記号は、各元素の鋼中における含有量（単位：質量％）を表す。【００１５】
ここで、式（２）の左辺は、シグマ相の析出駆動力を表しており、二相ステンレス鋼を構成する成分の中では、Ｃｒ、ＭｏおよびＮｉがシグマ相析出の核生成の駆動力を高める元素であり、その寄与度はＣｒに対して、ＭｏおよびＮｉは、それぞれ１１倍および１０倍であることを種々の試験により見いだした。【００１６】
一方、式（２）の右辺は、逆にシグマ相の析出抑止力を表しており、その寄与度はＣｕに対してＮは３０倍となること、そして、Ｃｒの駆動力に対してＣｕの抑止力は１２倍となることを種種の試験により見いだした。【００１７】
ＣｕおよびＮによるシグマ相析出の抑止力の発現機構は以下の通りである。結晶格子に存在するＮｉ原子の近くにＣｕまたはＮ原子が存在することによって、シグマ相の核生成サイトであるフェライト／オーステナイト相界面での界面エネルギーの低下が抑制されるので、シグマ相析出反応時の自由エネルギーの減少量が小さくなり、結晶核生成の駆動力を小さくできるためである。加えて、Ｃｕはマトリックス中に極微細にＣｕ濃化相として析出するため、シグマ相の核が生成するサイトを多数分散し本来の核生成サイトであるフェライト／オーステナイト相界面と競合し、結果として、成長の早いフェライト／オーステナイト相境界でのシグマ相生成を遅らせる効果がある。【００１８】
（ｅ）なお、上記の式（２）の関係を満たす適切な量のＮｉを含有させることにより、結晶格子に存在するＮｉ原子の近くにＣｕ原子およびＮ原子を配することができる。この場合、シグマ相の核生成サイトであるフェライト相／オーステナイト相界面における界面エネルギーの低下を抑制することができる。それにより、シグマ相の析出反応時の自由エネルギーの減少量を少なくすることができ、シグマ相の核生成の駆動力を小さくできる。その結果、シグマ相の生成を抑制することができる。【００１９】
（ｆ）シグマ相の核成長は、適切な量のＣｕを含有させることにより抑制することができる。具体的には、適切な量のＣｕを含有させることにより、大入熱溶接時にマトリックス中に極微細なＣｕ濃化相を析出させることができる。このＣｕ濃化相は、シグマ相の核生成サイトとなるので、多数のＣｕ濃化相を分散して析出させることにより、そのＣｕ濃化相を本来の核生成サイトであるフェライト相／オーステナイト相界面と競合させることができる。その結果、フェライト相／オーステナイト相界面でのシグマ相の成長を遅らせることができる。【００２０】
本発明は、上記の知見に基づいて完成したものであって、その要旨は下記の（１）〜（４）の二相ステンレス鋼にある。【００２１】
（１）質量％で、Ｃ：０．０３％以下、Ｓｉ：０．２〜１％、Ｍｎ：５．０％以下、Ｐ：０．０４０％以下、Ｓ：０．０１０％以下、ｓｏｌ．Ａｌ：０．０４０％以下、Ｎｉ：４〜８％、Ｃｒ：２０〜２８％、Ｍｏ：０．５〜２．０％、Ｃｕ：２．０％を超えて４．０％以下、Ｎ：０．１〜０．３５％を含有し、残部はＦｅと不純物からなる化学組成を有し、下記の式（１）および式（２）の関係を満たすことを特徴とする二相ステンレス鋼。
２．２Ｃｒ＋７Ｍｏ＋３Ｃｕ＞６６          ・・・（１）
Ｃｒ＋１１Ｍｏ＋１０Ｎｉ＜１２（Ｃｕ＋３０Ｎ）・・・（２）
但し、式（１）および（２）中の各元素記号は、各元素の鋼中における含有量（単位：質量％）を表す。【００２２】
（２）Ｆｅの一部に代えて、質量％で、Ｖ：１．５％以下を含有することを特徴とする上記（１）に記載の二相ステンレス鋼。【００２３】
（３）Ｆｅの一部に代えて、質量％で、Ｃａ：０．０２％以下、Ｍｇ：０．０２％以下、Ｂ：０．０２％以下のうちの１種以上を含有することを特徴とする上記（１）または（２）に記載の二相ステンレス鋼。【００２４】
（４）Ｆｅの一部に代えて、質量％で、希土類元素：０．２％以下を含有することを特徴とする上記（１）から（３）までのいずれかに記載の二相ステンレス鋼。
【発明の効果】
【００２５】
本発明に係る二相ステンレス鋼は、大入熱溶接時における溶接性に優れかつ塩化物環境下における耐応力腐食割れ性に優れている。
【図面の簡単な説明】
【００２６】
【図１】機械加工により作製した板材を示す図であり、（ａ）は平面図、（ｂ）は正面図である。
【図２】溶接継手を示す図であり、（ａ）は平面図、（ｂ）は正面図である。
【図３】試験片の斜視図である。
【図４】実施例に係る二相ステンレス鋼の化学組成の関係を示す図である。○は「応力腐食割れなしとの判定」を示し、そして、×は「応力腐食割れありとの判定」を示す。
【発明を実施するための形態】
【００２７】
以下、本発明に係る二相ステンレス鋼の化学組成の作用効果を、その含有量の限定理由とともに説明する。なお、含有量に関する「％」は「質量％」を意味する。
【００２８】
Ｃ：０．０３％以下
Ｃは、オーステナイト相を安定化するのに有効な成分である。しかし、Ｃ含有量が０.０３％を超えると炭化物が析出しやすくなり、耐食性が低下する。したがって、Ｃ含有量は、０．０３％以下とする。
【００２９】
Ｓｉ：０．２〜１％
Ｓｉは、溶接時の溶融金属の流動性を確保できるので、溶接欠陥を防止するのに有効な成分である。この効果を得るためには、Ｓｉを０．２％以上含有させる必要がある。一方、Ｓｉ含有量が１％を超えると、金属間化合物（シグマ相等）が生成されやすくなる。したがって、Ｓｉ含有量は、０．２〜１％とする。好ましいＳｉ含有量は、０．２〜０．５％である。
【００３０】
Ｍｎ：５．０％以下
Ｍｎは二相ステンレス鋼の溶製時の脱硫および脱酸効果によって熱間加工性を向上させるのに有効な成分である。また、Ｍｎは、Ｎの溶解度を大きくする作用がある。しかし、Ｍｎ含有量が５．０％を超えると耐食性が低下する。したがって、Ｍｎ含有量は、５．０％以下とする。
【００３１】
Ｐ：０．０４０％以下
Ｐは、鋼中に不純物として混入し、鋼の耐食性および靭性を低下させる。そのため、Ｐの含有量は、０．０４０％以下とする。
【００３２】
Ｓ：０．０１０％以下
Ｓは、鋼中に不純物として混入し、鋼の熱間加工性を低下させる。また、硫化物は孔食の発生起点となり、鋼の耐孔食性を低下させる。これらの悪影響を避けるため、Ｓの含有量は０．０１０％以下とする。好ましいＳ含有量は、０．００７％以下である。
【００３３】
ｓｏｌ．Ａｌ：０．０４０％以下
Ａｌは、鋼の脱酸剤として有効な成分である。一方、鋼中のＮ量が多い場合には、ＡｌはＡｌＮ（窒化アルミニウム）として析出し、鋼の靱性および耐食性を低下させる。そのため、Ａｌの含有量は０．０４０％以下とする。なお、本発明にいうＡｌ含有量とは、酸可溶Ａｌ（いわゆるｓｏｌ．Ａｌ）の含有量を指す。ここで、本発明に係る二相ステンレス鋼においては、脱酸剤としても有効な成分であるＳｉの含有量を抑制しているので、脱酸剤としてＡｌを用いることが多い。しかし、真空溶解により二相ステンレス鋼を製造する場合にはＡｌは含有させなくてもよい。
【００３４】
Ｎｉ：４〜８％
Ｎｉはオーステナイトを安定化するために有効な成分である。Ｎｉ含有量が８％を超えると、フェライト量の減少により二相ステンレス鋼の基本的な性質が確保しにくくなるとともに、金属間化合物（シグマ相等）が生成されやすくなる。一方、Ｎｉ含有量が４％より少ないと、フェライト量が多くなり過ぎて二相ステンレス鋼の特徴が失われる。また、フェライト中へのＮの固溶度は小さいため、フェライト量が多くなり過ぎることにより窒化物が析出して耐食性が低下する。したがって、Ｎｉ含有量は、４〜８％とする。
【００３５】
Ｃｒ：２０〜２８％
Ｃｒは、耐食性を維持するために有効な成分である。塩化物環境下での耐ＳＣＣ性を得るためには、Ｃｒを２０％以上含有させる必要がある。一方、Ｃｒの含有量が２８％を超えると金属間化合物（シグマ相等）の析出が顕著になり、熱間加工性の低下および溶接性の低下を招く。そのため、Ｃｒ含有量は２０〜２８％とする。
【００３６】
Ｍｏ：０．５〜２．０％
Ｍｏは耐ＳＣＣ性を向上させるのに非常に有効な成分である。この効果を得るためには、Ｍｏを０．５％以上含有させる必要がある。一方、Ｍｏ含有量が２．０％を超えると、大入熱溶接時に金属間化合物の析出が著しく促進され、熱間加工性の低下および溶接性の低下を招く。したがって、Ｍｏ含有量は、０．５〜２．０％とする。好ましいＭｏ含有量は、０．７〜１．８％であり、より好ましいＭｏ含有量は、０．８〜１．５％である。
【００３７】
Ｃｕ：２．０％を超え４．０％以下
Ｃｕは、腐食性の酸性ガス(炭酸ガスや硫化水素ガス等)を含む塩化物環境下において、Ｃｒを主成分とする不働態皮膜を強化するのに有効な成分である。また、Ｃｕは、大入熱溶接時にマトリックス中に極微細に析出して金属間化合物（シグマ相）の核生成サイトとなり、本来の核生成サイトであるフェライト／オーステナイト相界面と競合する。その結果、成長の早いフェライト／オーステナイト相界面でのシグマ相生成を遅らせる。これらの効果を得るためには、Ｃｕを２．０％を越えて含有させる必要がある。一方、Ｃｕを４．０％を超えて含有させると、鋼の熱間加工性を損なう。したがって、Ｃｕ含有量は、２．０％を超えて４．０％以下とする。
【００３８】
Ｎ：０．１〜０．３５％
Ｎは、強力なオーステナイト生成元素であり、二相ステンレス鋼の熱的安定性と耐食性の向上に有効である。本発明に係る二相ステンレス鋼は、フェライト生成元素であるＣｒおよびＭｏを多量に含有するので、フェライトとオーステナイトのバランスを適正なものにするためにＮを０．１％以上含有させる必要がある。一方、Ｎ含有量が０．３５％を超えると、溶接欠陥であるブローホールの発生、あるいは溶接時の熱影響による窒化物生成等により鋼の靱性および耐食性が低下する。したがって、Ｎ含有量は、０．１〜０．３５％とする。
【００３９】
上記の化学組成に加えて、Ｃｒ、Ｍｏ、Ｎｉ、ＣｕおよびＮは、下記式（１）および（２）の関係を満たす必要がある。
２．２Ｃｒ＋７Ｍｏ＋３Ｃｕ＞６６          ・・・（１）
Ｃｒ＋１１Ｍｏ＋１０Ｎｉ＜１２（Ｃｕ＋３０Ｎ）・・・（２）
但し、式（１）および（２）中の各元素記号は、各元素の鋼中における含有量（単位：質量％）を表す。
【００４０】
本発明に係る二相ステンレス鋼では、金属間化合物の析出を抑制するためにＣｒおよびＭｏの含有量を規制している。そのため、Ｃｒを主成分とする不働態皮膜を強化するためには、Ｍｏとは別に、適切な量のＣｕを含有させる必要がある。ここで、「２．２Ｃｒ＋７Ｍｏ＋３Ｃｕ」の値が６６以下の場合には、塩化物環境下での応力腐食割れ（ＳＣＣ）に対する十分な抵抗性を確保することができない場合がある。そこで、上記式（１）の要件を規定したのである。
【００４１】
また、「Ｃｒ＋１１Ｍｏ＋１０Ｎｉ」の値が「１２（Ｃｕ＋３０Ｎ）」の値以上の場合には、大入熱溶接時にフェライト／オーステナイト相境界に金属間化合物が生成されることを十分に抑制することができない場合がある。この点を考慮して、上記式（２）の要件を規定したのである。
【００４２】
本発明に係る二相ステンレス鋼は、上記の化学組成を有し、残部がＦｅおよび不純物からなる。ここで、不純物とは、二相ステンレス鋼を工業的に製造する際に鉱石やスクラップ等のような原料をはじめとして製造工程の種々の要因によって混入する成分であって、本発明に悪影響を与えない範囲で許容されるものを意味する。
【００４３】
本発明に係る二相ステンレス鋼は、上記の元素の他に、さらに、下記の第１群〜第３群のうちの少なくとも一つの群から選択される元素の１種または２種以上を含有させてもよい。
【００４４】
第１群：Ｖ：１．５％以下
第２群：Ｃａ、Ｍｇ、Ｂ：０．０２％以下
第３群：希土類元素（ＲＥＭ）：０．２％以下
以下、これらの任意元素について詳述する。
【００４５】
第１群：Ｖ：１．５％以下
Ｖは、必要に応じて含有させることができる。Ｖは、二相ステンレス鋼の耐食性（特に酸性環境下での耐食性）を向上させるのに効果がある。より具体的には、ＶをＭｏおよびＣｕと複合して含有させることにより、耐隙間腐食性を向上させることができる。しかしながら、Ｖの含有量が１．５％を超えると、フェライト量が過度に増加し、靱性および耐食性の低下が生じるおそれがあるので、Ｖの含有量は１．５％以下とする。なお、Ｖによる二相ステンレス鋼の耐食性向上の効果を安定的に発揮させるためには、Ｖを０．０５％以上含有させることが好ましい。
【００４６】
第２群：Ｃａ：０．０２％以下、Ｍｇ：０．０２％以下、Ｂ：０．０２％以下のうちの１種以上
Ｃａ、ＭｇおよびＢのうちから選択される１種以上を、必要に応じて含有させることができる。Ｃａ、ＭｇおよびＢは、それぞれ、Ｓ（硫黄）あるいはＯ（酸素）を固定し熱間加工性を向上させる効果がある。本発明に係る二相ステンレス鋼では、Ｓ含有量が低く規定されているので、Ｃａ、ＭｇまたはＢが含有されていなくても熱間加工性は良好である。しかし、傾斜圧延法によるシームレスパイプの製造など、厳しい加工条件でより一層の熱間加工性が求められる場合には、Ｃａ、ＭｇおよびＢのうちの１種以上を含有させることにより二相ステンレス鋼の熱間加工性をさらに改善することができる。一方、これらの元素の含有量がそれぞれ０．０２％を超えると、非金属介在物（Ｃａ、ＭｇまたはＢの酸化物および硫化物等）が増加し、孔食の起点となり耐食性の低下が生じるおそれがある。したがって、含有させる場合のこれらの元素の含有量は、それぞれ０．０２％以下とする。Ｃａ、ＭｇおよびＢのうちの２種を含有させる場合の合計含有量の上限は０．０４％であり、Ｃａ、ＭｇおよびＢの３種を含有させる場合の合計含有量の上限は０．０６％である。なお、Ｃａ、ＭｇまたはＢによる熱間加工性の向上効果を安定的に発揮させるためには、単独又は合計で「Ｓ（質量％）＋１/２・Ｏ（質量％）」以上含有させることが好ましい。
【００４７】
第３群：希土類元素（ＲＥＭ）：０．２％以下
ＲＥＭは、必要に応じて含有させることができる。希土類元素もＣａ、ＭｇおよびＢと同様に、ＳあるいはＯを固定し、二相ステンレス鋼の熱間加工性をさらに改善することができる効果がある。一方、希土類元素の含有量が０．２％を超えると、非金属介在物（希土類元素の酸化物および硫化物等）が増加し、孔食の起点となり耐食性の低下が生じるおそれがある。したがって、含有させる場合の希土類元素の含有量は、０．２％以下とする。なお、ＲＥＭによる熱間加工性の向上効果を安定的に発揮させるためには、「Ｓ（質量％）＋１/２・Ｏ（質量％）」以上含有させることが好ましい。
【００４８】
ここで、ＲＥＭとは、ランタノイドの１５元素にＹおよびＳｃを合わせた１７元素の総称であり、これらの元素のうちの１種以上を含有させることができる。なお、ＲＥＭの含有量はこれらの元素の合計含有量を意味する。
【００４９】
本発明に係る二相ステンレス鋼は、通常商業的な生産に用いられている製造設備および製造方法によって製造することができる。例えば、二相ステンレス鋼の溶製は、電気炉、Ａｒ−Ｏ２混合ガス底吹き脱炭炉（ＡＯＤ炉）や真空脱炭炉（ＶＯＤ炉）などを利用することができる。溶製された溶湯は、インゴットに鋳造してもよいし、連続鋳造法で棒状のビレットなどに鋳造してもよい。
【実施例】
【００５０】
下記の表１に化学組成を示す二相ステンレス鋼（本発明例：試番１〜１１、比較例：試番１２〜２５）を、１５０ｋｇの容量の真空溶解炉を用いて溶製し、それぞれインゴットに鋳造した。次に、各インゴットを１２５０℃に加熱して厚さ４０ｍｍの板材に鍛造した。その後、各板材を再び１２５０℃に加熱し、熱間圧延(作業温度１０５０℃以上)により１５ｍｍに圧延した。そして、圧延後の各板材に固溶化熱処理（１０７０℃にて３０分間均熱保持した後に水冷する処理）を施して供試鋼板とした。【００５１】
【表１】
2011030709.tif 000003
【００５２】
これらの供試鋼板の溶接性を評価するため、まず、機械加工により、厚さ１２ｍｍ、幅１００ｍｍ、長さ２００ｍｍで、長辺側に開先角度３０度のＶ開先を設けた板材を作製した。図１に、機械加工により作製した板材１０を示す。なお、図１において（ａ）は平面図、（ｂ）は正面図である。【００５３】
次に、図２に示すように、各供試鋼について図１の形状を有する板材１０を２枚ずつ用意し、開先面同士を突き合わせてＴＩＧ溶接により片側から多層溶接することにより溶接継手２０を作製した。なお、図２（ａ）は溶接継手２０の平面図であり、（ｂ）は正面図である。各溶接継手２０の溶接材３０としては、表１の試番１の供試鋼から作製した外径２ｍｍの溶接材を共通に用いた。また、溶接は、一般的なステンレス鋼の溶接施工として特に高能率である入熱量３０ｋＪ/ｃｍの条件で行った。【００５４】
次に、上記のようにして得られた溶接継手２０の裏面側（溶接ビードの初層側）から試験片を採取した。具体的には、裏波ビードおよび溶接時のスケールを残した状態で、厚さ２ｍｍ、幅１０ｍｍ、長さ７５ｍｍの試験片を採取した。なお、図２には、試験片として採取される領域が破線で示されている。【００５５】
図３に、採取した試験片４０の斜視図を示す。なお、図３に示した試験片４０においては、上面が圧延面（図２の溶接継手の下面）である。図３に示すように、試験片４０の長手方向は、溶接線に直交する方向である。また、試験片４０の表面（圧延面）における溶接材３０と板材１０との２つの境界線のうち、一方の境界線が試験片４０の表面の中央に位置するように各試験片４０を採取した。【００５６】
得られた各試験片を用いて４点曲げ試験を行った。４点曲げ試験では、３ＭＰａのＣＯ２が圧入された濃度２５質量％のＮａＣｌ水溶液（１５０℃）中において、試験片の降伏応力相当の応力を負荷した。４点曲げ試験の試験時間は、７２０時間である。【００５７】
４点曲げ試験後、各試験片について目視による外観観察を行うとともに、光学顕微鏡による断面方向（図３の試験片の上面に垂直な方向）からの観察（視野：５００倍）により、応力腐食割れ発生の有無を調べた。観察結果を表２に示す。なお、表２においては、応力腐食割れが発生しなかった場合を“○”で示し、応力腐食割れが発生した場合を“×”で示している。【００５８】
【表２】
2011030709.tif 000004
【００５９】
また、各溶接継手（図２参照）において、溶接線および圧延面に直交する断面を鏡面研磨およびエッチングした後、光学顕微鏡により５００倍の視野で画像解析を行った。そして、ＨＡＺ（溶接熱影響部）における微量シグマ相の面積率を測定し、シグマ相の面積率が１%以上の場合をシグマ相の析出ありと判定した。判定結果を表２に示す。なお、表２においては、シグマ相の析出なしと判定した場合を“○”で示し、シグマ相の析出ありと判定した場合を“×”で示している。【００６０】
図４は、試番１、４、６、１３および２０の二相ステンレス鋼について、「７Ｍｏ（質量％）＋３Ｃｕ（質量％）」と「Ｃｒ（質量％）」との関係を示した図である。ここで、表２に示したように、試番１、４および６の二相ステンレス鋼から作製した試験片では、応力腐食割れが発生しておらず、試番１３および２０の二相ステンレス鋼から作製した試験片では、応力腐食割れが発生している。そこで、図４に示すように、試番１、４および６の二相ステンレス鋼の「７Ｍｏ（質量％）＋３Ｃｕ（質量％）」の値と試番１３および２０の二相ステンレス鋼の「７Ｍｏ（質量％）＋３Ｃｕ（質量％）」の値との間に境界線を引くと、その境界線は下記の式（３）で表わされる。
７Ｍｏ（質量％）＋３Ｃｕ（質量％）＝−２．２Ｃｒ（質量％）＋６６  ・・・（３）【００６１】
この図４に示した関係から、「７Ｍｏ＋３Ｃｕ」の値が「−２．２Ｃｒ＋６６」の値よりも大きくなる場合、すなわち二相ステンレス鋼が上述の式（１）の関係を満たす場合には、応力腐食割れの発生を防止することができることが分かる。すなわち、表１および表２に示すように、本発明において規定される化学組成の要件および上述の式（１）の関係を満たす試番１〜１１の二相ステンレス鋼から作製した試験片においては、応力腐食割れが発生していない。一方、式（１）の関係を満たしていない試番１２〜１８、２０、２２、２３および２５の二相ステンレス鋼から作製した試験片においては、応力腐食割れが発生している。なお、試番１９、２１および２４の二相ステンレス鋼は式（１）の関係を満たしているが、Ｃｕの含有量（表１参照）が本発明の要件を満たしていないので応力腐食割れが発生したと考えられる。【００６２】
また、表２に示すように、上述の式（２）の関係を満たす試番１〜１２、１４〜１９、２２、２３および２５の二相ステンレス鋼から作製した溶接継手では、ＨＡＺにおいて微量シグマ相が析出していない。一方、式（２）の関係を満たしていない試番１３、２０、２１および２４の二相ステンレス鋼から作製した溶接継手では、ＨＡＺにおいて微量シグマ相が析出している。【００６３】
以上の結果から明らかなように、本発明の要件を満たした二相ステンレス鋼は、大入熱溶接時における金属間化合物の析出を抑制することができかつ塩化物環境下において優れた耐応力腐食割れ性を有することが分かる。
【産業上の利用可能性】
【００６４】
本発明に係る二相ステンレス鋼は、大入熱溶接時における溶接性に優れかつ塩化物環境下における耐応力腐食割れ性に優れている。
【符号の説明】
【００６５】
１０  板材
２０  溶接継手
３０  溶接材
４０  試験片
【図１】
2011030709.tif 000005
【図２】
2011030709.tif 000006
【図３】
2011030709.tif 000007
【図４】
2011030709.tif 000008
【国際調査報告】
2011030709.tif 000009
2011030709.tif 000010